(57)【要約】【課題】シートバー接合部のエッジ部周辺の接合性を改善することにより、完全連続熱間圧延での板破断を防止することが可能な熱延鋼板の製造設備及び製造方法を提供する【解決手段】完全連続熱間圧延方法を用いて熱延鋼板を製造するに際して、先行シートバーあるいは後行シートバーの少なくとも一方の接合端面に、切削加工により凹形状の切り欠き部を成形し、先行シートバーと後行シートバーが接触しない状態にて誘導加熱を行った後、一旦、誘導加熱電流を切った状態にして先行シートバーと後行シートバーを接する状態とし、その後、再び誘導加熱を行った後にアップセットして接合を行う。【選択図】図８
2014184445.tif 000002
【特許請求の範囲】
【請求項１】
熱間圧延ラインの仕上圧延の直前にて、先行シートバーの尾端部と後行シートバーの先端部をシャーにてせん断した後に加熱、アップセットして接合し、連続的に仕上圧延することにより、複数本のスラブから連続して複数の熱延鋼板コイルを製造する完全連続熱間圧延方法を用いて熱延鋼板を製造するに際して、
先行シートバーあるいは後行シートバーの少なくとも一方の接合端面に、切削加工により凹形状の切り欠き部を形成し、先行シートバーと後行シートバーが接触しない状態にて誘導加熱を行った後、一旦、誘導加熱を停止した状態にして先行シートバーと後行シートバーを接する状態とし、その後、再び誘導加熱を行った後にアップセットして接合を行うことを特徴とする熱延鋼板の製造方法。
【請求項２】
ドリル状のトリマー刃を回転させながら、先行シートバーあるいは後行シートバーの少なくとも一方の接合端面の幅方向中央に当接させることにより、接合端面の幅方向中央に凹形状の切り欠き部を形成することを特徴とする請求項１に記載の熱延鋼板の製造方法。
【発明の詳細な説明】
【技術分野】
【０００１】
本発明は、シートバー接合部の接合性を改善することにより、完全連続熱間圧延での板破断を防止することが可能な熱延鋼板の製造方法に関する。
【背景技術】
【０００２】
熱延鋼板の製造プロセスでは、仕上板厚が薄いほど仕上圧延中に先端部の突っかけや尾端部の絞りや折れ込みといったトラブルが発生しやすく、それらのトラブルは復旧のためのロール組み替えや板切れした材料の除去に時間を要し、ラインの能率を大きく低下させている。
【０００３】
これは、板圧延では圧延機各部のガタや圧延ロール摩耗などのハード的な非対称性、材料の非対称な温度分布、そしてシートバーの鼻曲がりと呼ばれる局所曲がりやキャンバと呼ばれる全長にわたる大曲り等により、圧延方向に対して圧延機が非対称性に変形することが主な発生原因である。そして、特に張力のかからない先尾端部で不安定な圧延状態となりやすく、かつ仕上板厚が薄くなるほど影響を受けやすくなる。また、仕上板厚が薄くなるほど、仕上圧延後の冷却テーブル上にて先端部のフライング現象（空気抵抗による浮き上がり現象）が発生しやすくて圧延速度を低下させる必要があり、圧延能率低下の要因となっている。
【０００４】
このようなことから、従来の１本のスラブより１つ熱延鋼板コイルを順番に製造するバッチ圧延プロセスでは、製造可能な最小板厚が１．２ｍｍ程度に限られていた。
【０００５】
このような状況を打開するための対策として、例えば、図１５に示す熱延鋼板の製造設備（加熱炉１０、粗圧延機１１、コイルボックス１２、接合装置１３、仕上圧延機１４、水冷装置１５、コイラー１６）を用いて熱間スラブを粗圧延した後、先行シートバーの尾端部と後行シートバーの先端部を接合して仕上圧延することにより、複数本のスラブから連続して複数の熱延鋼板コイルを製造する完全連続熱間圧延方法が実用化されている。
【０００６】
完全連続熱間圧延方法では、最先端のコイルの先端部と連続化最後のコイルの尾端部以外では、仕上圧延中は張力を負荷した状態でほぼ定常的な圧延状態となるため、仕上圧延機内での通板が非常に安定し、絞り等のトラブルもほとんど発生することなく圧延が可能である。そして、走間板厚変更技術や走間コイル切断、巻き取り技術等と組合せ、１．０ｍｍ以下の薄物熱延鋼板を含め、異なる仕上板厚の熱延鋼板コイルの連続製造も可能となっている。
【０００７】
実用化されているシートバーの接合方式では、シートバーの接合面を融点近傍まで加熱し、接合面をアップセットすることにより接合する。
【０００８】
この際、接合面近傍の加熱は誘導加熱方式にてシートバーの板厚方向に磁束を貫通させ、誘導電流によるジュール熱により急速に昇温し、わずか数秒の間で加熱、アップセットして接合を終了する技術が提案されている（例えば、特許文献１）。
【０００９】
また、接合部の板幅方向エッジ周辺の温度を上げて接合性を向上させるため、接合部の両エッジの外側にエッジ加熱専用の高周波コイルを設置することが提案されている（例えば、特許文献２）。
【００１０】
また、同じく板幅方向のエッジ部周辺の接合性を向上させる技術として、板厚方向に貫く交番磁界を印加して接合部を板幅方向の全域にわたって加熱・昇温するとともに、温度変動の大きい領域には該交番磁束と逆向きの交番磁束を発生させることにより、板幅方向エッジ部の温度分布を改善する技術が提案されている（例えば、特許文献３）。
【００１１】
そして、接合部の板幅方向エッジ部周辺に磁性体を配置して板厚方向に貫く交番磁界を印加することにより、板幅方向エッジ部の温度分布を改善する技術が提案されている（例えば、特許文献４）。
【００１２】
しかし、前記した誘導加熱によるシートバー接合加熱方式に関する従来技術（特許文献１〜４）では、各々以下のような問題点を有していた。
【００１３】
まず、特許文献１に開示されている技術では、交番磁界によって発生する周回電流が接合部の板幅方向エッジ部付近を迂回する現象が発生するため、板幅方向エッジ部近傍の温度が上がらないことから、半溶融状態となっている板幅中央部にくらべて、板幅方向エッジ部は低温で硬度が高くなる。このため、接合面を突合せてアップセットする際、この板幅方向エッジ周辺の未溶融部分が抵抗となってアップセット荷重が増大し、アップセット量が不足するなど板幅方向全体の接合状態に悪影響を及ぼすことが不可避であり、仕上圧延の通板中に接合部からの板破断が起こる確率が高くなるという問題点があった。
【００１４】
これに対し、特許文献２〜特許文献４に開示されている技術は、特許文献１にて問題となる板幅方向エッジ部温度の改善方法として考案された技術であるが、以下のような問題点があった。
【００１５】
特許文献２は接合部全域に交番磁束を印加するための誘導加熱コイルとは別の板幅方向エッジ部専用の誘導加熱コイルを配置して板幅方向エッジ部温度の改善を図るものであり、確実に板幅方向エッジ部の温度を改善する効果は認められるものの、設備の大型化と建設コストの増大が不可避であった。
【００１６】
そして、特許文献３では板幅方向エッジ部温度の改善は認められるものの、依然として最エッジ部近傍では迂回電流により温度上昇がほとんど得られないことから、板幅方向エッジ部の接合性に問題を残していた。
【００１７】
また、特許文献４では板幅方向エッジ部周辺に磁性体を配置し、磁束密度を高めることにより板幅方向エッジ部周辺の温度上昇量を改善するものであるが、板幅方向エッジ部の温度を改善する効果は認められるものの、磁性体の配置のために加熱用コイルの上下位置調整等が必要であり、設備の大型化が不可避であった。
【先行技術文献】
【特許文献】
【００１８】
【特許文献１】特開昭６２−２３４６７９号公報
【特許文献２】特開平７−１６４０１８号公報
【特許文献３】特開平８−１２０３号公報
【特許文献４】特開平８−１２０２号公報
【発明の概要】
【発明が解決しようとする課題】
【００１９】
本発明は上述した従来技術の問題点を克服すべく鋭意検討を重ねてなされたものであり、シートバー接合部のエッジ部周辺の接合性を改善することにより、完全連続熱間圧延での板破断を防止することが可能な熱延鋼板の製造設備及び製造方法を提供するものである。
【課題を解決するための手段】
【００２０】
本発明は、上記のような課題を解決するために、以下のような特徴を有している。
［１］熱間圧延ラインの仕上圧延の直前にて、先行シートバーの尾端部と後行シートバーの先端部をシャーにてせん断した後に加熱、アップセットして接合し、連続的に仕上圧延することにより、複数本のスラブから連続して複数の熱延鋼板コイルを製造する完全連続熱間圧延方法を用いて熱延鋼板を製造するに際して、
先行シートバーあるいは後行シートバーの少なくとも一方の接合端面に、切削加工により凹形状の切り欠き部を形成し、先行シートバーと後行シートバーが接触しない状態にて誘導加熱を行った後、一旦、誘導加熱を停止した状態にして先行シートバーと後行シートバーを接する状態とし、その後、再び誘導加熱を行った後にアップセットして接合を行うことを特徴とする熱延鋼板の製造方法。
［２］ドリル状のトリマー刃を回転させながら、先行シートバーあるいは後行シートバーの少なくとも一方の接合端面の幅方向中央に当接させることにより、接合端面の幅方向中央に凹形状の切り欠き部を形成することを特徴とする請求項１に記載の熱延鋼板の製造方法。
【発明の効果】
【００２１】
本発明による熱延鋼板の製造方法によれば、シートバー接合部の接合性を改善することにより、完全連続熱間圧延での板破断を防止して安定した圧延が可能となる。
【図面の簡単な説明】
【００２２】
【図１】本発明の実施の形態に係る熱延鋼板の製造方法に用いる切削加工装置を示す図である。
【図２】図１の切削加工装置を底面から見た下面図である。
【図３】本発明の実施の形態に係る熱延鋼板の製造方法に用いる切削加工装置の動作を示す図である。
【図４】図３の切削加工装置の周辺を、切削加工装置の底面から見た図（下面図）である。
【図５】図３より後の時点における切削加工装置を示す図である。
【図６】図５の切削加工装置の周辺を、切削加工装置の底面から見た図（下面図）である。
【図７】図５より後の時点における切削加工装置を示す図である。
【図８】図７の切削加工装置の周辺を、切削加工装置の底面から見た図（下面図）である。
【図９】本発明の実施の形態に係る熱延鋼板の製造方法におけるシートバーの接合方法を示す図である。
【図１０】図９より後の時点におけるシートバーの接合方法を示す図である。
【図１１】図１０より後の時点におけるシートバーの接合方法を示す図である。
【図１２】本発明のシートバーの接合部の誘導電流を示す図である。
【図１３】従来のシートバー接合方法を示す図である。
【図１４】従来のシートバーの接合部における誘導電流を示す図である。
【図１５】熱延鋼板の製造設備の概要を示す図である。
【発明を実施するための形態】
【００２３】
以下、本発明の実施形態について、添付した図面を用いて説明する。
【００２４】
図１３の左図は、従来のシートバー接合方法を示す図である。図１３は、シートバーを上面から見た図であり、先行シートバー１の尾端部と後行シートバー２の先端部を、各々、シャーにて板幅方向に一直線に切断し、矩形形状となったシートバーの接合面同士を数ｍｍ隔てた状態に保ちながら誘導加熱コイル３にて交番磁束を印加している状態である（トランスバース誘導加熱方式）。
【００２５】
この際、図１４に示すように、各々のシートバー先尾端近傍に誘導電流５が発生して接合面近傍の温度が急激に上昇する。通常、シートバーの板厚は２５ｍｍ〜５０ｍｍ程度であり、仕上圧延前の温度は１０００℃〜１１００℃程度である。この温度よりシートバー端を加熱して接合を行うが、鋼の溶融が始まる温度（固相線）は含有する炭素量によって変化する。薄板用途として使われる成分の鋼種を、半溶融状態として接合するためには、シートバーの接合部を少なくとも１４５０℃〜１５００℃程度まで加熱する必要がある。完全連続熱間圧延では、先行材を仕上圧延しながら後行材との接合を行う必要があることから、設備スペースや加熱効率の観点から少なくとも２００℃／ｓｅｃ程度以上の昇温能力を持つ誘導加熱装置を用い、誘導加熱からアップセットまで数秒の間に接合を完了することが望ましい。
【００２６】
しかしながら、この方式によって発生する誘導電流５は、特性上、図１４に示すように矩形シートバーのエッジ部８を迂回してしまうため、板幅中央部を固相線以上の温度まで加熱できたとしても、板幅方向エッジ部周辺の温度を大きく上昇させることは困難である。誘導加熱装置の出力を極端に上げて板幅方向のエッジ部８の周辺温度を固相線以上とした場合、板幅中央部付近の温度が液相線を超えて溶け落ちてしまうため、通常は板幅中央部の温度が固相線以上、液相線未満の間となるように加熱条件を狭い範囲で設定している。
【００２７】
上述したように、図１３の右図は、従来のシートバー接合法にて接合面近傍を加熱し、両シートバーをアップセットして接合する状況を示す図である。図１３において、ハッチング領域は、半溶融状態の領域（半溶融部４）を表している。通常、板幅方向エッジから５０ｍｍ程度までのエッジ部８は、迂回電流による昇温不足領域となり、アップセット時にも完全な固体の状態である。アップセットにより、半溶融部４は板長手方向に押し出されながら変形が進行して接合状態となるが、板幅方向エッジ部は完全な固体状態のまま強接触するため（強接触部７）、板幅方向の外側に向かって両エッジが張り出す方向に塑性変形する。このような状況では、板幅方向エッジ部の強接触部７がアップセット変形に抗する抵抗となっており、必要以上に大きなアップセット力が必要となる。
【００２８】
このため、特に高張力鋼などの硬質材や広幅材ではアップセット荷重が高荷重となって設備能力を超えてしまうことから、仕上圧延を実施するために十分な接合強度を得るためのアップセット変形を加えることが困難となる。
【００２９】
特に、近年、地球環境問題により自動車軽量化のニーズが急拡大し、薄板の高張力化に対する要求が急速に高まっており、強度を上げるためにＳｉ、Ｃｒ、Ｍｏといった合金成分が多用されている。これら強化合金の酸化物の融点は鋼の融点よりも高いことから、シートバーの接合時には接合界面に固体として残存しやすく、接合強度を低下させる要因となっている。
【００３０】
このことから、アップセット変形による板長手方向の材料流れにより、接合界面付近の酸化物を接合界面より排出することが望ましく、必要十分なアップセット量を実現することが重要である。なお、ここでのアップセット量は、両シートバーの板長手方向での圧縮方向の移動量と定義する。
【００３１】
このような問題に対し、本発明では、熱間圧延ラインの仕上圧延の直前にて、先行シートバーの尾端部と後行シートバーの先端部をシャーにてせん断した後に加熱、アップセットして接合し、連続的に仕上圧延することにより、複数本のスラブから連続して複数の熱延鋼板コイルを製造する完全連続熱間圧延方法を用いて熱延鋼板を製造するに際して、先行シートバーあるいは後行シートバーの少なくとも一方の接合端面の形状を、切削加工により凹形状切り欠き部を成形するよう工夫している。そして、凹形状切り欠き部が形成された先行シートバーと後行シートバーが接触しない状態にて所定の誘導加熱を加えた後、一旦、誘導加熱電流を切った状態にして先行シートバーと後行シートバーを接する状態とし、その後、再び所定の誘導加熱を加えた後にアップセットすることでシートバーの接合を行う。
【００３２】
図１は、本発明の実施の形態に係る熱延鋼板の製造方法に用いる切削加工装置の周辺を示す図である。また、図２は、図１の切削加工装置の周辺を、切削加工装置の底面から見た図（下面図）である。１０１は、切削加工装置である。切削加工装置１０１は、先行シートバーと後行シートバーを接合する誘導加熱装置よりも上流に設けられている。
【００３３】
図１の例では、切削加工装置１０１により、シートバー２の先端に、凹形状切り欠き部を成形する場合を示している。切削加工装置１０１は、シートバー２の上方に配置され、下降可能に保持されている。
【００３４】
１０２は、シートバー２を送るためのテーブルロールである。テーブルロール１０２は、切削加工装置１０１の上流側及び下流側に複数設けられている。１０３、１０４はシートバー２を押さえるための上下ピンチロールである。
【００３５】
切削加工装置１０１は、シートバー２を切削加工するためのドリル状のトリマー刃１０５と、トリマー刃１０５を回転させる回転駆動装置１０６と、回転駆動装置１０６を上下方向に移動させる駆動装置１０７と、駆動装置１０７を固定するための架体１０８を有している。
【００３６】
トリマー刃１０５は、ドリル状の回転体である。トリマー刃１０５の回転軸は、シートバー２の搬送方向と略直行している。トリマー刃１０５は、シートバー２の幅よりも小さい径を有し、シートバー２の幅方向の略中心に配されている。
【００３７】
駆動装置１０７は、上下方向に伸縮することにより、トリマー刃１０５をシートバー２側に昇降させることができる。
【００３８】
次に、このように構成された切削加工装置を用いた熱延鋼板の製造方法について説明する。図３は、本発明の実施の形態に係る熱延鋼板の製造方法に用いる切削加工装置の動作を示す図である。また、図４は、図３の切削加工装置の周辺を、切削加工装置の底面から見た図（下面図）である。
【００３９】
粗圧延されたシートバー２は、先端をシャー（図示せず）により切断される。先端が切断されたシートバー２は、テーブルロール１０２により切削加工装置１０１側に搬送される。このとき、上下ピンチロール１０３、１０４は、シートバー２を上下方向から挟み込み、シートバー２を拘束する。駆動装置１０７は、下方に伸長することで、トリマー刃１０５の位置を、下方に移動させる。
【００４０】
具体的には、駆動装置１０７は、図３に示すように、トリマー刃１０５の先端の位置が、シートバー２の底面よりも下方に位置する高さになるまで、トリマー刃１０５を下降させる。そして、回転駆動装置１０６によりトリマー刃１０５を回転させる。
【００４１】
なお、駆動装置１０７によりトリマー刃１０５を下降させる動作と、回転駆動装置１０６によりトリマー刃１０５を回転させる動作は、同時に開始してもよく、また、いずれを先に開始してもよい。
【００４２】
図５は、図３より後の時点における切削加工装置を示す図である。また、図６は、図５の切削加工装置の周辺を、切削加工装置の底面から見た図（下面図）である。テーブルロール１０２により、シートバー２をさらにライン進行方向に送る。これにより、トリマー刃１０５が、シートバー２の先端に当接し、切削が開始される。切削加工中は、トリマー刃１０５がシートバー２より反力を受けるため、架台１０８の位置は固定しておく。
【００４３】
この状態で、上下ピンチロール１０３、１０４によりシートバー２を拘束しながら、ライン進行方向に送る。これにより、シートバー２の先端に、切削加工により、凹部形状の切り欠き部（欠損部）を形成する。
【００４４】
なお、上記では、シートバー２をライン進行方向に送ることで、シートバー２の切削を進めるとして説明したが、シートバー２の位置を上下ピンチロール１０３、１０４により固定し、トリマー刃１０５側を、ライン進行方向とは逆方向に移動させることで切削を進めてもよい。また、シートバー２をライン進行方向に進める動作と、トリマー刃１０５側を、ライン進行方向とは逆方向に進める動作を共に行うよう構成してもよい。
【００４５】
図７は、図５より後の時点の切削加工装置を示す図である。また、図８は、図７の切削加工装置の周辺を、切削加工装置の底面から見た図（下面図）である。切削加工により凹部形状切り欠き部１０９を形成した後、上ピンチロール１０４は上昇し、シートバー２と接触しない高さまで移動する。また、切削加工装置１０１は、シートバー２に干渉しない位置まで退避する。具体的には、駆動装置１０７が、トリマー刃１０５の先端が、シートバー２の上面より上に位置するまで収縮する。
【００４６】
このような切削加工により、シートバー２の先端の幅方向中央には、図８に示すような凹形状切り欠き部１０９が形成される。凹形状切り欠き部１０９は、シートバー２の先端の端面を、平面視において、半円状に切り欠いた形状を有している。通常、突合せ方式でのシートバーの接合方式では、アップセット量を１０〜３０ｍｍとしている。このため、凹形状切り欠き部の凹み深さは、アップセットによる接合で消滅させるために、１０ｍｍ以下とすることが望ましい。
【００４７】
なお、凹形状切り欠き部１０９は、図８のような半円形状に限られるものではなく、例えば、板幅方向に長い楕円や角丸長方形の半分の形状を、シートバー２の先端の端面において切り欠くようにしてもよい。
【００４８】
次に、図９乃至１２を用いて、凹形状切り欠き部を形成した後のシートバーの接合方法について説明する。なお、図９乃至１２では、シートバーに形成した凹形状切り欠き部は、板幅方向に長手方向を有する楕円の半分を切り欠いた形状としている。
【００４９】
図９に示すように、第１回目の誘導加熱工程によって、凹形状切り欠き部を有するシートバー２（ここでは、後行材）と矩形のシートバー１（ここでは、先行材）を接触しない状態にて誘導加熱コイル３にて交番磁束を印加する。この際、シートバー１、２を貫通する磁束にて発生する誘導電流により、両シートバー１、２の板幅方向のエッジ部を除く外周部では、急速に温度が上昇する。この段階では、対峙する両シートバー１、２の接合端面近傍の温度が固相線温度以上、液相線温度以下である所定温度になるように加熱出力と加熱時間を設定する。なお、図９乃至１１において、ハッチング領域は、半溶融状態の領域（半溶融部４）を表している。
【００５０】
そして、所定の加熱が終了した後、図１０に示すように、次ステップにて、両シートバー１、２の接合端面を接触させる。この際、片方のシートバー２の先端は、凹形状切り欠き部が形成されていることから、両シートバー１、２の接触部は、凹形状切り欠き部の両側の平行部となる。また、凹形状切り欠き部が両シートバー１、２の非接触部となる。
【００５１】
第２回目の誘導加熱工程は、図１０に示す状態にて、コイル３に交番磁束を印加することによって板幅方向エッジ部温度の上昇を図る。
【００５２】
ここで、両シートバー１、２の接合部に非接触部（凹形状切り欠き部）を有する場合では、第２の誘導加熱工程で、誘導電流は、図１２に示すように、両シートバー１、２の接触界面を貫通して流れ、大きなループを形成し、誘導電流は外周側に集まって流れる。そのため、第２の誘導加熱工程によって、図１１に示すように、板幅方向エッジ部近傍の温度が急激に上昇する。
【００５３】
この際、第１回目の誘導加熱工程にて固液共存状態となっている領域には、誘導電流がほとんど流れないが、固液共存状態から凝固する際に、周辺雰囲気に熱が放散される一方、凝固潜熱が発生するため、しばらくの間は半凝固状態が保持されて温度変化が非常に小さい状態となる。このため、第１回目の加熱から第２回目の加熱終了までを数秒以内で実施することにより、板幅方向全域にわたって固相線温度以上の状態を保つことが可能となる。
【００５４】
そして、第２回目の誘導加熱工程を実施後、すみやかに両シートバー１、２をアップセットすることにより、板幅方向全域にわたって強固な接合状態を得ることが可能となる。アップセット量は、切断後のシートバー端部の凹み深さの２倍以上とすることが好ましい。これは、シートバー端部の凹形状切り欠き部を完全に他方のシートバー端部と接着させ、かつ接合界面の酸化物を排出させるためである。
【００５５】
本発明では、先行材又は後行材の少なくとも一方のシートバーの端面に、平面視において、凹形状切り欠き部を形成することで、図１２に示すような、両シートバー１、２を貫通する磁束にて誘導電流を発生させる。これにより、シートバー１、２の接合面の板幅方向全域にわたって、固相線温度以上の状態を保つことが可能となり、接合性を向上させることができる。
【００５６】
このように、シートバー接合部のエッジ部周辺の接合性を改善することで、完全連続熱間圧延での板破断を防止することが可能となり、熱延鋼板の製造方法の生産性を向上させることができる。
【００５７】
なお、本発明では、凹形状切り欠き部の幅方向の多少の非対称性は問題とはならない。これは、図１２に示すように、第２回目の誘導加熱工程では誘導電流は外周側に集まって流れる性質であるため、凹形状切り欠き部の左右の直線部の幅が異なる場合においても、板幅方向エッジ部近傍の温度上昇領域はほとんど変わらないためである。そのため、第２回目の誘導加熱工程において、板幅中央部に凹形状切り欠き部による未接触部があればよい。
【実施例】
【００５８】
次に、本発明例と比較例を用いて、本発明の効果を実験により検証した。実施例に用いた鋼材は、常温での引張強さが５９０ＭＰａ級の高張力鋼である。この鋼材を、先行材、後行材ともに２６０ｍｍ厚み、１７５０ｍｍ幅のスラブより粗圧延加工工程を経て、厚み２８ｍｍ、板幅１５００ｍｍのシートバーに成形した。
【００５９】
全ての条件にて接合加熱前のシートバー温度が１０５０℃程度となるように加熱温度を設定した。シートバー接合部を加熱するための誘導加熱条件は、周波数１ｋＨｚ、投入電力は１０６０ｋＷである。
【００６０】
切削加工を模擬するために、接合装置前のシャーのせん断刃の形状を変えることにより、先行材の尾端部あるいは後行材の先端部の平面形状に、矩形あるいは凹形状の欠き部を形成した。なお、シャーによる切断後のシートバーの平面形状は、シャー直後にライン上部に設置したＣＣＤカメラにて確認した。
【００６１】
そして、（１）式にて凹形状切り欠き部の左右の先端平行部の長さの和Ｗｔとシートバー全幅Ｗの比を算出し、界面接触幅比ＷＲとした。
【００６２】
ＷＲ＝Ｗｔ／Ｗ×１００（％）        ・・・（１）
なお、界面接触幅比を小さくしたい場合には、トリマー刃の直径を大きくすればよい。トリマー刃の直径を大きくすると、刃の寿命を長くできる効果がある。
【００６３】
アップセット量は１５ｍｍと２５ｍｍの２水準とした。シートバーの接合後、仕上圧延前に設置してある別のシャーを用い、長手方向に接合部を含んで５００ｍｍ程度の長さのサンプルを切り出し、常温まで冷却後に接合部の状況を観察した。
【００６４】
本発明例（Ｎｏ．１〜８）では、アップセット量及び凹部の最大凹み量を表１に示す値に設定した。また、比較例として、図１３の従来の接合方式（Ｎｏ．９、１０）を用い、アップセット量を表１の値に設定した。表１に、本発明例と比較例における、各接合条件での接合部のエッジ部の未接合部長（両エッジの平均値）とアップセット荷重を示す。
【００６５】
なお、表１において、界面接触幅比が大きいものは、トリマー刃１０５のドリル径が小さいものを示し、界面接触幅比が小さいものは、トリマー刃１０５のドリル径が大きいものを示している。
【００６６】
【表１】
2014184445.tif 000003
【００６７】
比較例（Ｎｏ．９、１０）では、エッジ未接合部長が２００ｍｍ程度もあるのに対し、本発明例（Ｎｏ．１〜８）では、いずれもシートバーの状態では未接合部は発生しなかった。
【００６８】
なお、表１の条件と同一条件にてシートバーの接合を行った後に、仕上圧延を行った。そして、仕上圧延後の冷却テーブルに設置したＣＣＤ方式のカメラにて、仕上圧延後の接合部を観察し、接合性を評価した。エッジからの未接合部長、あるいは板幅中央部での未接合長の合計が１００ｍｍ未満であれば○、１００ｍｍ以上で２００ｍｍ未満あれば△、そして未接合部長が２００ｍｍ以上、または接合部が破断した場合には×と評価した。
【００６９】
比較例では、アップセット量１５ｍｍの条件（Ｎｏ．９）にて仕上圧延機内にて接合部が破断した。また、アップセット量２５ｍｍの条件（Ｎｏ．１０）でも、仕上圧延機のエッジ部の未接合長は２００ｍｍ以上であった。これに対し、本発明例では、評価が△または○であった。以上により、本発明を適用することで、安定した仕上圧延が可能であることが確認された。
【００７０】
なお、本発明例のうち、アップセット量が、本発明にて規定したシートバー端部の凹部深さの２倍以下としたもの（Ｎｏ．３、７、８）については、シートバー接合部の目視評価では、未接合部が認められなかったものの、仕上圧延後の観察にて板幅中央部に未接合部が発生した。しかしながら、その程度はいずれも軽微であり、仕上圧延での破断にいたらず、安定した連続熱間圧延が可能であった。
【符号の説明】
【００７１】
１、２  シートバー
３  誘導加熱コイル
４  半溶融部
５  誘導電流
７  強接触部
８  エッジ部
１０  加熱炉
１１  粗圧延機
１２  コイルボックス
１３  接合装置
１４  仕上圧延機
１５  水冷装置
１６  コイラー
１０１  切削加工装置
１０２  テーブルロール
１０３、１０４  上下ピンチロール
１０５  トリマー刃
１０６  回転駆動装置
１０７  駆動装置
１０８  架体
【図１】
2014184445.tif 000004
【図２】
2014184445.tif 000005
【図３】
2014184445.tif 000006
【図４】
2014184445.tif 000007
【図５】
2014184445.tif 000008
【図６】
2014184445.tif 000009
【図７】
2014184445.tif 000010
【図８】
2014184445.tif 000011
【図９】
2014184445.tif 000012
【図１０】
2014184445.tif 000013
【図１１】
2014184445.tif 000014
【図１２】
2014184445.tif 000015
【図１３】
2014184445.tif 000016
【図１４】
2014184445.tif 000017
【図１５】
2014184445.tif 000018